(57)【要約】【課題】耐画像劣化性が良好であり、発色性が良好であり、耐捺染ムラ性を有し、および転写性が良好である、昇華型染料インクを用いる転写捺染法に使用される転写用紙を提供することである。【解決手段】課題は、昇華型染料インクを用いる転写捺染法に使用される転写用紙であって、原紙と、前記原紙の少なくとも片面上に１層以上の塗工層とを有し、転写用紙の前記塗工層を有する側においてブリストー法で求められる接触時間０．０４秒における水の転移量が５ｍｌ／ｍ２以上９ｍｌ／ｍ２以下である転写用紙によって達成される。【選択図】なし【特許請求の範囲】
【請求項１】
昇華型染料インクを用いる転写捺染法に使用される転写用紙であって、原紙と、前記原紙の少なくとも片面上に１層以上の塗工層とを有し、転写用紙の前記塗工層を有する側においてブリストー法で求められる接触時間０．０４秒における水の転移量が５ｍｌ／ｍ２以上９ｍｌ／ｍ２以下である転写用紙。
【請求項２】
転写用紙の前記塗工層を有する側においてブリストー法で求められる接触時間０．１０秒における水の転移量が７ｍｌ／ｍ２以上１１ｍｌ／ｍ２以下であり、［ブリストー法で求められる接触時間０．１０秒における水の転移量］−［ブリストー法で求められる接触時間０．０４秒における水の転移量］の値が１．５ｍｌ／ｍ２以上３．５ｍｌ／ｍ２以下である請求項１に記載の転写用紙。
【請求項３】
前記塗工層中、原紙を基準として最外に位置する最外塗工層が、カオリン、炭酸カルシウムおよび水溶性カルシウム塩を少なくとも含有する請求項１または２に記載の転写用紙。
【請求項４】
前記水溶性カルシウム塩が、塩化カルシウムおよび硝酸カルシウムからなる群から選ばれる少なくとも１種である請求項３に記載の転写用紙。
【発明の詳細な説明】
【技術分野】
【０００１】
本発明は、繊維材料などの被印刷物へ図柄を形成する転写捺染法において、図柄を転写するために使用される転写用紙に関する。
【背景技術】
【０００２】
繊維材料などの被印刷物に図柄を形成させる方法として、昇華型染料インクを用いて転写用紙に図柄を印刷して転写紙を作製し、転写紙を被印刷物に密着させて、昇華型染料インクを被印刷物に転写させる転写捺染法が公知である（例えば、特許文献１および特許文献２参照）。
【０００３】
転写捺染法に用いる転写用紙は公知である。
例えば、水性インクの吸収性に優れて滲みなどのない鮮明な記録画像を得ることができ、昇華転写の際の転写対象物へのインク転写効率にも優れた昇華転写用シートとして、シート状基材と、前記シート状基材の片面又は両面に設けられるインク受理層とを包含し、インク受理層には顔料とバインダーとカチオン性樹脂とが含まれ、前記バインダーとしては、デンプン、デンプン誘導体、ポリビニルアルコール、変性ポリビニルアルコールの何れか１種又はそれら２種以上の混合物が使用されることを特徴とする昇華転写用シートが公知である（例えば、特許文献３参照）。
また、昇華型捺染インクを用いたインクジェット印刷において優れたインク吸収・乾燥性を有しており作業性が良好であるとともに、転写紙表面での画像再現性、加熱転写時の耐熱性、転写後の被転写物表面での画像再現性や転写効率の点でも良好な特性を有する昇華型インクジェット捺染転写紙として、基材上に昇華型捺染インク受容層を有し、前記昇華型捺染インク受容層は、水溶性樹脂と微細粒子を含有し、前記微細粒子として、合成非晶質シリカを含有し、前記昇華型インクジェット捺染転写紙の昇華型捺染インク受容層側における超音波透過強度の相対値における最小値のピークを、測定時間３秒以内に有する昇華型インクジェット捺染転写紙が公知である（例えば、特許文献４参照）。
【０００４】
昇華型染料を含有するインクや昇華型捺染インクを用いて転写用紙に図柄を印刷して転写紙を作製する方法としては、特許文献３および特許文献４に記載されるように、インクジェット印刷方式がよく用いられる。
【先行技術文献】
【特許文献】
【０００５】
【特許文献１】特開２０１５−１６８７０５号公報
【特許文献２】特開２０１５−１２４３２４号公報
【特許文献３】特開２０１０−１５８８７５号公報
【特許文献４】特開２０１０−０５８３３５号公報
【発明の概要】
【発明が解決しようとする課題】
【０００６】
図柄が印刷される前の白紙である転写用紙と、転写用紙に図柄が印刷されて得られる転写紙との間では、相反する２つの特性を有する必要がある。すなわち、転写用紙では、昇華型染料インクを上手く受容する能力を要求され、転写紙では、昇華型染料インクを被印刷物に上手く転写する能力を要求される。
転写用紙は、被印刷物に形成された図柄の画質が劣化しないよう鮮鋭な画像を有する転写紙になるために昇華型染料インクに対する受容性を向上する必要がある。さらに、転写用紙は、鮮鋭な画像を有する転写紙から被印刷物に形成される図柄の画質を劣化させない必要がある。
一方、転写紙は、昇華型染料インクに対する転写用紙の受容性が向上すると、被印刷物に図柄を形成する転写時において昇華型染料インクの転写が不十分となる場合がある。その結果、被印刷物では発色性の低下が起こる。
【０００７】
また、転写紙において画像の鮮鋭さに起因する被印刷物の画質の劣化とは別に、被印刷物の捺染ムラの問題がある。転写紙において均一な色彩である領域が、最終的な被印刷物において色彩にムラを発生する現象である。前記発色性が、転写紙から画像全体的に昇華型染料インクの転写が不十分になる現象に対して、捺染ムラは、転写紙から画像部分的に昇華型染料インクの転写が不十分になる現象である。捺染ムラは、特に、ロール状にした転写紙を用いて連続的に被印刷物に転写する場合、発生する傾向にある。
【０００８】
また、転写紙から昇華型染料インクが被印刷物に転写する際の転写性の問題がある。転写は、転写紙と被印刷物とを密着させ、必要に応じて加熱および加圧して行われる。業として被印刷物に画像を形成する場合、より短い時間、より低い加熱およびより低い加圧で昇華型染料インクの転写が飽和することが望ましい。このような転写に関する効率を、本発明では転写性という。特に、業としては時間が重要である。
【０００９】
特許文献３の昇華転写用シートや特許文献４の昇華型インクジェット捺染転写紙の品質は必ずしも十分とはいえず、特に、捺染ムラに関して向上が望まれている。
【００１０】
上記を鑑みて本発明の目的は、下記の項目を満足する転写用紙を提供することである。
（１）被印刷物において画像の劣化が無く、耐画像劣化性が良好であること。
（２）被印刷物において発色の低下が無く、発色性が良好であること。
（３）被印刷物において捺染ムラが抑えられ、耐捺染ムラ性を有すること。
（４）転写性が良好であること。
【課題を解決するための手段】
【００１１】
本発明者らは、上記の課題を解決するために鋭意研究を重ねた結果、本発明の目的は、以下により達成される。
［１］昇華型染料インクを用いる転写捺染法に使用される転写用紙であって、原紙と、前記原紙の少なくとも片面上に１層以上の塗工層とを有し、転写用紙の前記塗工層を有する側においてブリストー法で求められる接触時間０．０４秒における水の転移量が５ｍｌ／ｍ２以上９ｍｌ／ｍ２以下である転写用紙。
【００１２】
［２］転写用紙の前記塗工層を有する側においてブリストー法で求められる接触時間０．１０秒における水の転移量が７ｍｌ／ｍ２以上１１ｍｌ／ｍ２以下であり、［ブリストー法で求められる接触時間０．１０秒における水の転移量］−［ブリストー法で求められる接触時間０．０４秒における水の転移量］の値が１．５ｍｌ／ｍ２以上３．５ｍｌ／ｍ２以下である前記［１］に記載の転写用紙。
【００１３】
［３］前記塗工層中、原紙を基準として最外に位置する最外塗工層が、カオリン、炭酸カルシウムおよび水溶性カルシウム塩を少なくとも含有する前記［１］または［２］に記載の転写用紙。
【００１４】
［４］前記水溶性カルシウム塩が、塩化カルシウムおよび硝酸カルシウムからなる群から選ばれる少なくとも１種である前記［３］に記載の転写用紙。
【発明の効果】
【００１５】
本発明により、耐画像劣化性が良好であり、発色性が良好であり、耐捺染ムラ性を有し、および転写性が良好である転写用紙を提供することができる。
【発明を実施するための形態】
【００１６】
以下に本発明を詳細に説明する。
本発明において、「転写用紙」とは、転写する図柄が印刷される前の白紙状態にある用紙をいう。「転写紙」とは、転写用紙に対して転写する図柄が印刷された状態にある用紙をいう。
【００１７】
転写用紙は、原紙と、前記原紙の少なくとも片面上に１層以上の塗工層とを有する。塗工層中、原紙を基準として最も外側に位置する塗工層を最外塗工層という。塗工層が１層の場合は該塗工層が最外塗工層になる。塗工層が２層以上の場合において、原紙と最外塗工層との間に存在する塗工層は、顔料およびバインダーを含有する塗工層または顔料を含有しない塗工層のいずれであってよく、特に限定しない。
製造コストの点から、塗工層は１層が好ましい。また塗工層は、原紙の片面上または両面上に有してよい。転写用紙は、本発明に係る最外塗工層が原紙の片面上に有する場合、原紙の裏面に従来公知のバックコート層を有してよい。
【００１８】
塗工層の塗工量は特に限定されない。転写用紙の製造コストや被印刷物に対する密着させ易い点から、塗工量は、片面あたり乾燥固形分量で２ｇ／ｍ２以上７０ｇ／ｍ２以下が好ましい。前記塗工量の範囲において、塗工量の上限は、３０ｇ／ｍ２以下がより好ましく、１０ｇ／ｍ２以下がさらに好ましい。さらに、転写紙と被印刷物との密着時において最外塗工層の欠落を防止し易い点から、塗工量の上限は８ｇ／ｍ２以下が最も好ましい。塗工量は、片面あたり塗工層が複数存在する場合、それら合計の値である。
【００１９】
原紙は、ＬＢＫＰ（Leaf Bleached Kraft Pulp）、ＮＢＫＰ（Needle Bleached Kraft Pulp）などの化学パルプ、ＧＰ（Groundwood Pulp）、ＰＧＷ（Pressure GroundWood pulp）、ＲＭＰ（Refiner Mechanical Pulp）、ＴＭＰ（ThermoMechanical Pulp）、ＣＴＭＰ（ChemiThermoMechanical Pulp）、ＣＭＰ（ChemiMechanical Pulp）、ＣＧＰ（ChemiGroundwood Pulp）などの機械パルプ、およびＤＩＰ（DeInked Pulp）などの古紙パルプから選ばれる少なくとも１種のパルプに、炭酸カルシウム、タルク、クレー、カオリンなどの各種填料、さらに、サイズ剤、定着剤、歩留まり剤、カチオン化剤、紙力剤などの各種添加剤を必要に応じて配合した紙料を抄造した抄造紙である。さらに原紙には、抄造紙にカレンダー処理、澱粉やポリビニルアルコール等で表面サイズ処理、あるいは表面処理等を施した上質紙が含まれる。さらに原紙には、表面サイズ処理や表面処理を施した後にカレンダー処理した上質紙が含まれる。
【００２０】
抄造は、紙料を酸性、中性またはアルカリ性に調整して、従来公知の抄紙機を用いて行われる。抄紙機の例としては、長網抄紙機、ツインワイヤー抄紙機、コンビネーション抄紙機、円網抄紙機、ヤンキー抄紙機等を挙げることができる。
【００２１】
紙料中には、その他の添加剤として顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などの１種または２種以上を、本発明の所望の効果を損なわない範囲で、適宜配合することができる。
【００２２】
原紙の坪量は特に限定されない。転写紙と被印刷物との密着時の取扱い易さの点から、原紙の坪量は１０ｇ／ｍ２以上１００ｇ／ｍ２以下が好ましく、４０ｇ／ｍ２以上９０ｇ／ｍ２以下がさらに好ましい。また、転写用紙の厚さは特に限定されない。転写紙と被印刷物との密着時の取扱い易さの点から、転写用紙の厚さは０．０１ｍｍ以上０．５ｍｍ以下が好ましく、０．０５ｍｍ以上０．３ｍｍ以下がさらに好ましい。
【００２３】
転写用紙は、原紙の少なくとも片面上に１層以上の塗工層を有する。
塗工層または最外塗工層は、原紙上または塗工層上に、各塗工層塗工液を塗工および乾燥することによって設けることができる。設ける方法は特に限定されない。例えば、製紙分野で従来公知の塗工装置および乾燥装置を用いて塗工および乾燥する方法を挙げることができる。従来公知の塗工装置の例としては、サイズプレス、ゲートロールコーター、フィルムトランスファーコーター、ブレードコーター、ロッドコーター、エアナイフコーター、コンマコーター、グラビアコーター、バーコーター、Ｅバーコーター、カーテンコーター等を挙げることができる。乾燥装置の例としては、直線トンネル乾燥機、アーチドライヤー、エアループドライヤー、サインカーブエアフロートドライヤー等の熱風乾燥機、赤外線加熱ドライヤー、マイクロ波等を利用した乾燥機等の各種乾燥装置を挙げることができる。
【００２４】
転写用紙は、塗工層を有する側において、ブリストー法で求められる接触時間０．０４秒における水の転移量が５ｍｌ／ｍ２以上９ｍｌ／ｍ２以下である。
ブリストー法で求められる水の転移量は、Ｊ．ＴＡＰＰＩ  Ｎｏ．５１−２０００に準じ、液体に水（イオン交換水）を用い、スリット幅が０．５ｍｍのヘッドを用いて、ぬれ時間０．０４秒の時の吸水量（ｍｌ／ｍ２）を測定した値である。
ブリストー法は、短時間の吸液挙動を測定する手段として公知である。インクジェット記録用紙の評価において広く用いられている。インクジェット記録用紙は、インクを吸収できればよく、転移量の上限に重要性が無い。この理由は、用紙が吸収したインクを被印刷物へ転写するという性能を要求されないからである。本発明は、昇華型染料インクを用いる転写捺染法に使用する転写用紙における最適な水の転移量を見出した。
水の転移量が５ｍｌ／ｍ２未満であると、耐画像劣化性および耐捺染ムラ性を得ることができない。水の転移量が９ｍｌ／ｍ２超であると、発色性および転写性を得ることができない。
【００２５】
塗工層を有する側において、ブリストー法で求められる接触時間０．０４秒における水の転移量が５ｍｌ／ｍ２以上９ｍｌ／ｍ２以下であることに加えて、転写用紙は、塗工層を有する側において、ブリストー法で求められる接触時間０．１０秒における水の転移量が７ｍｌ／ｍ２以上１１ｍｌ／ｍ２以下であって、ブリストー法で求められる接触時間０．０４秒における水の転移量とブリストー法で求められる接触時間０．１０秒における水の転移量との関係において、［ブリストー法で求められる接触時間０．１０秒における水の転移量］−［ブリストー法で求められる接触時間０．０４秒における水の転移量］の値が１．５ｍｌ／ｍ２以上３．５ｍｌ／ｍ２以下であることが好ましい。この理由は、耐捺染ムラ性や転写性がさらに良化するからである。
【００２６】
水の転移量は、製紙分野で従来公知の物理量であって、製紙分野で従来公知の方法によって調節できる。例えば、転写用紙に用いる内添サイズ剤や表面サイズ剤の種類と量、原紙のカレンダー処理の有無やその処理条件、塗工層を設けた後のカレンダー処理の有無やその処理条件、塗工層の顔料の種類や量あるいはバインダーの種類や量、塗工量などによって、適宜調節することができる。サイズ剤量の減量、カレンダー処理無、塗工量の減量、バインダー量の減量が水の転移量が増加する傾向を示す。
【００２７】
転写用紙の最外塗工層は、顔料としてカオリンおよび炭酸カルシウム、並びに水溶性カルシウム塩を少なくとも含有することが好ましい。この理由は、耐画像劣化性、発色性、転写性または耐捺染ムラ性が良化するからである。
【００２８】
最外塗工層中のカオリンと炭酸カルシウムとの含有質量比は、カオリン：炭酸カルシウム＝９：１〜５：５が好ましい。転写用紙に図柄を印刷する方法においてインクジェット印刷方式を用いる場合、インクジェット印刷方式に対する印刷適性の点から、炭酸カルシウムは重質炭酸カルシウムが好ましい。
【００２９】
最外塗工層は、カオリンおよび炭酸カルシウム以外に従来公知の顔料を含有することができる。従来公知の顔料の例としては、タルク、サチンホワイト、リトポン、酸化チタン、酸化亜鉛、シリカ、アルミナ、水酸化アルミニウム、酸化亜鉛、活性白土、珪藻土などの無機顔料、およびプラスチック顔料などの有機顔料を挙げることができる。最外塗工層は、これら顔料から１種または２種以上を組み合わせて、カオリンおよび炭酸カルシウムと併用して含有することができる。
最外塗工層の顔料中、カオリンおよび炭酸カルシウムが占める割合は８０質量％以上が好ましい。
【００３０】
水溶性カルシウム塩とは、最終的に２０℃の水に１質量％以上溶解することができるカルシウム塩である。水溶性カルシウム塩の例としては、硝酸カルシウム、塩化カルシウム、ギ酸カルシウム、酢酸カルシウム、乳酸カルシウム等の塩化合物、またはエチレンジアミン四酢酸カルシウム等の錯塩化合物を挙げることができる。水溶性カルシウム塩は、これらからなる群から１種または２種以上を選択する。これらの中で、水溶性カルシウム塩は、塩化カルシウムおよび硝酸カルシウムからなる群から選ばれる１種以上が好ましい。
【００３１】
最外塗工層中の水溶性カルシウム塩の含有量は、最外塗工層中の顔料１００質量部に対して２質量部以上３０質量部以下が好ましい。含有量の下限は、５質量部以上がより好ましく、１０質量部以上がさらに好ましい。含有量の上限は、２５質量部以下がより好ましく、２０質量部以下がさらに好ましい。
【００３２】
最外塗工層は、塗工紙分野で従来公知のバインダーを含有することが好ましい。
従来公知のバインダーの例としては、澱粉およびその各種変性澱粉、カルボキシメチルセルロース、ヒドロキシエチルセルロース等のセルロース誘導体、カゼイン、ゼラチン、大豆蛋白、プルラン、アラビアゴム、カラヤゴム、アルブミン等の天然高分子樹脂又はその誘導体、ポリビニルピロリドン、ポリビニルアルコールおよびその各種変性ポリビニルアルコール、ポリアクリルアミド、ポリエチレンイミン、ポリプロピレングリコール、ポリエチレングリコール、無水マレイン酸樹脂、アクリル系樹脂、メタクリル酸エステル−ブタジエン共重合体、スチレン−ブタジエン共重合体、エチレン−酢酸ビニル共重合体あるいはこれらの各種共重合体のカルボキシ基等の官能基含有単量体による官能基変性共重合体、メラミン樹脂、尿素樹脂等の熱硬化合成樹脂等のバインダー、ポリウレタン樹脂、不飽和ポリエステル樹脂、ポリビニルブチラール、アルキッド樹脂ラテックス等を挙げることができる。最外塗工層は、これらバインダーからなる群から選ばれる１種または２種以上を含有することができる。
耐画像劣化性の点から、バインダーは、澱粉およびその各種変性澱粉、並びにポリビニルアルコールおよびその各種変性ポリビニルアルコールからなる群から選ばれる少なくとも１種が好ましい。
【００３３】
最外塗工層中のバインダーの含有量は、最外塗工層中の顔料１００質量部に対して５質量部以上６０質量部以下が好ましく、２０質量部以上４０質量部以下がより好ましい。
【００３４】
最外塗工層は、必要に応じて塗工紙分野で従来公知の各種添加剤を含有することができる。添加剤の例としては、分散剤、定着剤、増粘剤、流動性改良剤、消泡剤、離型剤、発泡剤、浸透剤、着色顔料、着色染料、蛍光増白剤、紫外線吸収剤、酸化防止剤、防腐剤、防バイ剤等を挙げることができる。
また、最外塗工層は、転写捺染法で従来公知の各種助剤を含有することができる。助剤は、最外塗工層塗工液の各種物性を最適化する、あるいは転写される昇華型染料インクの染着性を向上させるため等に加えられるものである。助剤は、例えば、各種界面活性剤、保湿剤、湿潤剤、ｐＨ調整剤、アルカリ剤、濃染化剤、脱気剤および還元防止剤等を挙げることができる。
【００３５】
転写紙は、昇華型染料インクを備える従来公知の各種印刷方法を用いて、転写用紙の最外塗工層を有する面側に図柄を印刷することによって得ることができる。
転写用紙に図柄を印刷する各種印刷方法は、従来公知の印刷方法であって、特に限定されない。印刷方法は、例えば、グラビア印刷方式、インクジェット印刷方式、電子写真印刷方式およびスクリーン印刷方式などを挙げることができる。中でも、画質の高精細化および装置の小型化の点でインクジェット印刷方式が好ましい。
【００３６】
昇華型染料インクを用いた転写捺染法は、転写用紙に図柄を印刷して転写紙を得る工程と、転写紙を被印刷物に密着させる工程とを有する方法である。密着させる工程には、必要に応じて、加熱および加圧が含まれる。密着させる工程における加熱および加圧の条件は、転写捺染法で従来公知の条件である。密着させる工程は、例えば、プレス機や加熱ドラムなどにより転写紙を被印刷物に密着させ加熱および加圧する方法を挙げることができる。
【００３７】
被印刷物は、繊維材料であって、特に限定されない。繊維材料は、天然繊維材料および合成繊維材料のいずれでも構わない。天然繊維材料は、例えば、綿、麻、リヨセル、レーヨン、アセテート等のセルロース系繊維材料、絹、羊毛、獣毛等の蛋白質系繊維材料等を挙げることができる。合成繊維材料は、例えば、ポリアミド繊維（ナイロン）、ビニロン、ポリエスエル、ポリアクリル等を挙げることができる。繊維材料の構成としては、織物、編物、不織布等の単独、混紡、混繊または交織などを挙げることができる。さらに、これらの構成が複合化してもよい。また、必要に応じて、染着促進に効果のある薬剤などで被印刷物を前処理してもよい。
【実施例】
【００３８】
以下、実施例によって本発明をさらに詳細に説明する。なお、本発明は、これらの実施例に限定されない。ここで「質量部」および「質量％」は、乾燥固形分量あるいは実質成分量の各々「質量部」および「質量％」を表す。塗工層の塗工量は乾燥固形分量を表す。
【００３９】
＜原紙＞
濾水度３８０ｍｌｃｓｆのＬＢＫＰ１００質量部からなるパルプスラリーに、填料として炭酸カルシウム２０質量部、両性澱粉１．２質量部、硫酸バンド０．８質量部、内添サイズ剤を添加して、長網抄紙機で抄造し、サイズプレス装置で両面に表面サイズ剤を付着させ、マシンカレンダー処理をして原紙を作製した。
得られる転写用紙のブリストー法で求められる水の転移量が所定の値になるように、内添サイズ剤にはアルキルケテンダイマーを用いて配合量を適宜変更、また、表面サイズ剤には種々の澱粉およびこれらの各種変性澱粉を用いて付着量を適宜変更した。また、得られる転写用紙のブリストー法で求められる水の転移量が所定の値になるように、カレンダー条件も適宜変更した。
【００４０】
＜最外塗工層塗工液＞
最外塗工層塗工液は、下記の内容により調製した。
カオリン                                                部数は表１に記載
重質炭酸カルシウム                                      部数は表１に記載
シリカ                                                  部数は表１に記載
燐酸エステル化澱粉                                            １５質量部
ポリビニルアルコール                                          １０質量部
水溶性塩                                      種類および部数は表１に記載
上記の内容で配合し、水で混合・分散して、濃度４８質量％に調整した。
【００４１】
＜転写用紙＞
転写用紙を以下の手順にて作製した。
原紙上に、表１に記載の最外塗工層塗工液をエアナイフコーターにて両面塗工し、乾燥させた後、得られる転写用紙のブリストー法で求められる水の転移量が所定の値になるようにカレンダー処理をして各実施例および各比較例の転写用紙を得た。塗工量は、片面あたり６ｇ／ｍ２とした。
【００４２】
＜転写紙＞
以上により得られた転写用紙に、昇華型染料インクを使用したインクジェットプリンター（ＪＶ２−１３０ＩＩ、ミマキエンジニアリング社製）を用いて、昇華型染料インク（シアン、マゼンタ、イエロー、ブラック）による評価用図柄を印刷し、転写紙を得た。
【００４３】
＜捺染（カット紙）＞
被印刷物としてポリエステル布を用いた。得られた転写紙とポリエステル布とを密着させ、熱転写用プレス機（手動ワイドスインガーＭｏｄｅｌ２２１、ＩＮＳＴＡ社製）を用いて２００℃、６０秒間加熱し、染料をポリエステル布へ転写した。その後転写紙をポリエステル布から剥離して、図柄が形成されたポリエステル布を得た。
別に、転写性を評価するために、前記加熱時間を６０秒間から、７５秒間または９０秒間に変化させて転写を行った。
【００４４】
＜耐画像劣化性の評価＞
図柄が形成された被印刷物に対して、図柄の鮮鋭性の点から、耐画像劣化性を下記の基準により画質を官能評価した。本発明において、転写用紙は、評価がＡまたはＢであれば耐画像劣化性が良好であるものとする。
Ａ：良好なレベル。
Ｂ：画質の劣化が殆ど認められず、概ね良好なレベル。
Ｃ：画質の劣化が認められるが、実用上問題の無いレベル。
Ｄ：実用上不可になる画像の劣化が認められるレベル。
【００４５】
＜発色性の評価＞
被印刷物において、昇華型染料インク３色（シアン、マゼンタ、イエロー）のベタ画像部を光学濃度計（Ｘ−ｒｉｔｅ５３０、サカタインクスエンジニアリング社製）を用いて色濃度を測定し、３色の色濃度値を合計した。発色性を下記の基準により判断した。本発明において、転写用紙は、評価がＡまたはＢであれば発色性が良好であるものとする。
Ａ：合計の値が４．８以上
Ｂ：合計の値が４．５以上４．８未満
Ｃ：合計の値が４．２以上４．５未満
Ｄ：合計の値が４．２未満
【００４６】
＜転写性の評価＞
密着時の加熱時間を変化させて図柄が形成された被印刷物において、６０秒間、７５秒間および９０秒間における発色性の変化を下記の基準により官能評価した。本発明において、転写用紙は、評価がＡまたはＢであれば転写性が良好であるものとする。
Ａ：変化が無い。
Ｂ：概ね変化が無い。
Ｃ：６０秒間と７５秒間との間で変化が認められるが、
７５秒間と９０秒間との間では概ね変化が無い。
Ｄ：６０秒間と７５秒間との間および７５秒間と９０秒間との間で、
変化が認められる。
【００４７】
＜捺染（ロール紙）＞
被印刷物として巻き物のポリエステル布を用いた。得られたロール紙状の転写紙とポリエステル布とを密着させ、加熱および加圧機（１９０℃、０．５ＭＰａ、２．５ｍ／ｍｉｎ、ローラー型）を用いて、染料をポリエステル布へ転写した。その後転写紙をポリエステル布から剥離して、図柄が形成されたポリエステル布を得た。
【００４８】
＜耐捺染ムラ性の評価＞
５０点の図柄を印刷して常温でロール状に巻き取られた転写紙を使用し、上記のように、５０点の図柄が形成された巻き物の被印刷物を作製した。得られた被印刷物について、捺染ムラの発生程度を目視にて下記の基準により官能評価した。
Ｘ：捺染ムラがほとんど認められず、形成された図柄は良好である。
Ｙ：捺染ムラがわずかに認められるが、形成された図柄は実用上問題無い。
Ｚ：捺染ムラが認められ、形成された図柄は実用上問題になる。
官能評価した結果から、ＸおよびＺに該当する被印刷物の件数を求め、下記の基準により評価した。本発明において、評価がＡまたはＢであれば耐捺染ムラ性を有するものとする。
Ａ：Ｚの件数が２件未満であり、且つＸの件数が３０件以上である。
Ｂ：Ｚの件数が２件未満であり、且つＸの件数が３０件未満である。
Ｃ：Ｚの件数が２件以上６件未満である。
Ｄ：Ｚの件数が６件以上である。
【００４９】
評価結果を表１に示す。
【００５０】
【表１】
2018001668.tif 000002
【００５１】
表１の評価結果から、本発明に該当する実施例１〜１９は、耐画像劣化性および発色性が良好であり、耐捺染ムラ性を有し、転写性が良好であると分かる。しかしながら、本発明の構成を満足しない比較例１〜４は、これら効果を得ることができないと分かる。
主に、実施例１〜５と実施例６〜９との対比から、転写用紙の前記塗工層を有する側においてブリストー法で求められる接触時間０．１０秒における水の転移量が７ｍｌ／ｍ２以上１１ｍｌ／ｍ２以下であって、［ブリストー法で求められる接触時間０．１０秒における水の転移量］−［ブリストー法で求められる接触時間０．０４秒における水の転移量］の値が１．５ｍｌ／ｍ２以上３．５ｍｌ／ｍ２以下であることが好ましいと分かる。
主に、実施例１〜１１と実施例１４〜１６との対比から、最外塗工層が、カオリン、炭酸カルシウムおよび水溶性カルシウム塩を含有することが好ましいと分かる。
また主に、実施例１〜５および実施例１０と実施例１１との対比から、水溶性カルシウム塩は、塩化カルシウムおよび硝酸カルシウムからなる群から選ばれる少なくとも１種が好ましいと分かる。